(57)【特許請求の範囲】
【請求項１】
ガスタービン、ジェットエンジンなどの高温部品に使用されるＮｉ基合金の組織変化に基づいて対象材であるＮｉ基合金製部品の温度を推定する方法において、同Ｎｉ基合金製部品と同じ組成の供試体からγ’相を抽出し、これを媒体主面に被着させる工程と、γ’相の被着側の前記媒体にカーボンを蒸着させ、カーボン蒸着膜を形成する工程と、前記媒体を除去する工程と、γ’相付きカーボン蒸着膜をすくいとる工程と、γ’相を観察して画像処理によりγ’相の粒径を測定する工程と、前記供試体の加熱後のγ’相の粒径（Ｒ）の３乗と前記供試体の初期材のγ’相の粒径（Ｒｏ）の３乗の差と、前記供試体の加熱時間と加熱温度から求まるラーソンミラーパラメーター値との関係を示す特性図を得る工程を具備し、同様に測定された同Ｎｉ基合金製部品の加熱後のγ’相の粒径（Ｒ）の３乗とその初期材のγ’相の粒径（Ｒｏ）の３乗の差に対する前記特性図におけるラーソンミラーパラメーター値と加熱時間より、ラーソンミラーパラメーターの関係式から、対象材を切断せずに非破壊的にＮｉ基合金製部品の温度を推定することを特徴とするＮｉ基合金製部品の温度推定方法。
【請求項２】
ガスタービン、ジェットエンジンなどの高温部品に使用されるＮｉ基合金の組織変化に基づいて対象材であるＮｉ基合金製部品の温度を推定する方法において、同Ｎｉ基合金製部品と同じ組成の供試体からγ’相を抽出する前に、前記供試体を過硫酸アンモニアとクエン酸と水からなる電解液を用いて電解エッチングする工程と、前記供試体からγ’相を抽出し、これを媒体主面に被着させる工程と、γ’相の被着側の前記媒体にカーボンを蒸着させ、カーボン蒸着膜を形成する工程と、前記媒体を除去する工程と、γ’相付きカーボン蒸着膜をすくいとる工程と、γ’相を観察して画像処理によりγ’相の粒径を測定する工程と、前記供試体の加熱後のγ’相の粒径（Ｒ）の３乗と前記供試体の初期材のγ’相の粒径（Ｒｏ）の３乗の差と、前記供試体の加熱時間と加熱温度から求まるラーソンミラーパラメーター値との関係を示す特性図を得る工程を具備し、同様に測定された同Ｎｉ基合金製部品の加熱後のγ’相の粒径（Ｒ）の３乗とその初期材のγ’相の粒径（Ｒｏ）の３乗の差に対する前記特性図におけるラーソンミラーパラメーター値と加熱時間より、ラーソンミラーパラメーターの関係式から、対象材を切断せずに非破壊的にＮｉ基合金製部品の温度を推定することを特徴とするＮｉ基合金製部品の温度推定方法。
【請求項３】
前記媒体がアセチルセルロースであることを特徴とする請求項１または請求項２に記載のＮｉ基合金製部品の温度推定方法。
【請求項４】
前記媒体を酢酸メチルに浸漬することにより除去することを特徴とする請求項１ないし請求項３のいずれかに記載のＮｉ基合金製部品の温度推定方法。
【発明の詳細な説明】
【０００１】
【発明の属する技術分野】
本発明は、ガスタービン、ジェットエンジンなどの高温部品、特に動翼あるいは静翼に使用されるＮｉ基合金製部品の温度推定方法に関する。
【０００２】
【従来の技術】
周知の如く、例えばガスタービンの動翼や静翼等の高温部品には、Ｎｉ基合金が使用されている。こうした動翼や静翼は高温下で応力をかけられながら長時間使用されるので、運転中にクリープ損傷を受け、金属組織，特にγ’相（Ｎｉ３Ａｌ金属間化合物）が粗大化する等の形態変化が生じる。この形態変化は材料劣化を意味し、その要因としてＮｉ基合金の温度（メタル温度）、応力、使用時間等が挙げられる。従って、ガスタービンでは、材料劣化を考慮して長時間の使用に耐えうるように翼の材質の組成や形状等を決めている。
【０００３】
しかし、このように配慮しても何らかの要因でメタル温度が急激に上昇する等の理由により、ガスタービンがその寿命に達する前に破損する可能性がある。そこで、動翼や静翼の劣化状況を正確に検知して残りの寿命を的確に予測する技術が求められている。従来、その一手段として、動翼や静翼の断面ミクロ組織によりγ’相の形態変化を測定してメタル温度を求めることが行われている。具体的には、図３（Ａ）に示すように表面にγ’相１が存在する母材（γ相）２の状態から、王水（ＨＣｌ：ＨＮＯ３＝３：１）でその表面をエッチングして図３（Ｂ）のような状態にし、γ’相１側から顕微鏡で断面ミクロ組織を観察してγ’相１の形態変化を測定して行なっている。
【０００４】
【発明が解決しようとする課題】
しかし、従来によるメタル温度の推定方法の場合、温度を推定する対象材を破壊して検査せざるを得ないという問題があった。本発明はこうした事情を考慮してなされたので、γ’相を抽出してこれを媒体主面に被着させ、γ’相の被着側の前記媒体にカーボンを蒸着させてカーボン蒸着膜を形成し、前記媒体を除去し、γ’相付きカーボン蒸着膜をすくいとった後、γ’相を観察して画像処理によりγ’相の粒径を測定することにより、従来のように対象材としてのＮｉ基合金製部品を切断することなく、非破壊的にメタル温度を推定しえるＮｉ基合金製部品の温度推定方法を提供することを目的とする。
【０００５】
【課題を解決するための手段】
本発明は、上記の課題を解決するためになされ、下記の（１）から（４）の手段を提供するものであり、以下、特許請求の範囲に記載の順に説明する。
（１）その第１の手段として、ガスタービン、ジェットエンジンなどの高温部品に使用されるＮｉ基合金の組織変化に基づいて対象材であるＮｉ基合金製部品の温度を推定する方法において、同Ｎｉ基合金製部品と同じ組成の供試体からγ’相を抽出し、これを媒体主面に被着させる工程と、γ’相の被着側の前記媒体にカーボンを蒸着させ、カーボン蒸着膜を形成する工程と、前記媒体を除去する工程と、γ’相付きカーボン蒸着膜をすくいとる工程と、γ’相を観察して画像処理によりγ’相の粒径を測定する工程と、前記供試体の加熱後のγ’相の粒径（Ｒ）の３乗と前記供試体の初期材のγ’相の粒径（Ｒｏ）の３乗の差と、前記供試体の加熱時間と加熱温度から求まるラーソンミラーパラメーター値との関係を示す特性図を得る工程を具備し、同様に測定された同Ｎｉ基合金製部品の加熱後のγ’相の粒径（Ｒ）の３乗とその初期材のγ’相の粒径（Ｒｏ）の３乗の差に対する前記特性図におけるラーソンミラーパラメーター値と加熱時間より、ラーソンミラーパラメーターの関係式から、対象材を切断せずに非破壊的にＮｉ基合金製部品の温度を推定することを特徴とするＮｉ基合金製部品の温度推定方法を提供する。
（２）第２の手段としては、ガスタービン、ジェットエンジンなどの高温部品に使用されるＮｉ基合金の組織変化に基づいて対象材であるＮｉ基合金製部品の温度を推定する方法において、同Ｎｉ基合金製部品と同じ組成の供試体からγ’相を抽出する前に、前記供試体を過硫酸アンモニアとクエン酸と水からなる電解液を用いて電解エッチングする工程と、前記供試体からγ’相を抽出し、これを媒体主面に被着させる工程と、γ’相の被着側の前記媒体にカーボンを蒸着させ、カーボン蒸着膜を形成する工程と、前記媒体を除去する工程と、γ’相付きカーボン蒸着膜をすくいとる工程と、γ’相を観察して画像処理によりγ’相の粒径を測定する工程と、前記供試体の加熱後のγ’相の粒径（Ｒ）の３乗と前記供試体の初期材のγ’相の粒径（Ｒｏ）の３乗の差と、前記供試体の加熱時間と加熱温度から求まるラーソンミラーパラメーター値との関係を示す特性図を得る工程を具備し、同様に測定された同Ｎｉ基合金製部品の加熱後のγ’相の粒径（Ｒ）の３乗とその初期材のγ’相の粒径（Ｒｏ）の３乗の差に対する前記特性図におけるラーソンミラーパラメーター値と加熱時間より、ラーソンミラーパラメーターの関係式から、対象材を切断せずに非破壊的にＮｉ基合金製部品の温度を推定することを特徴とするＮｉ基合金製部品の温度推定方法を提供する。
（３）第３の手段として、第１または第２の手段のＮｉ基合金製部品の温度推定方法において、前記媒体がアセチルセルロースであることを特徴とするＮｉ基合金製部品の温度推定方法を提供する。
（４）第４の手段として、第１ないし第３のいずれかの手段のＮｉ基合金製部品の温度推定方法において、前記媒体を酢酸メチルに浸漬することにより除去することを特徴とするＮｉ基合金製部品の温度推定方法を提供する。
【０００６】
【発明の実施の形態】
以下、本発明について更に詳細に説明する。本発明においては、γ’相の粒径を測定した後、ラーソンミラーパラメーター（ＬＭＰ）の関係式より、温度を推定する対象材としてのＮｉ基合金製部品の温度を推定することが好ましい。
【０００７】
本発明において、供試体からγ’相を抽出するが、抽出前に供試体を過硫酸アンモニアとクエン酸と水を適宜混合した電解液を用いて電解エッチングすることが好ましい。この電解における電圧、電流及び時間は、γ’相が供試体の表面に露出しやすいように適宜設定する。また、抽出したγ’相を被着させる媒体としては、例えばアセチルセルロースが挙げられるが、これに限らない。
【０００８】
本発明において、γ’相が被着したカーボン蒸着膜から媒体を除去する手段としては、例えば前記媒体を酢酸メチルに浸漬することが挙げられるが、これに限らない。
【０００９】
本発明において、カーボン蒸着膜に付着したγ’相は例えばＣｕメッシュによりすくいとるが、すくいとったγ’相は走査型電子顕微鏡（ＳＥＭ）もしくは透過型電子顕微鏡（ＴＥＭ）を倍率２５００〜１０００００にして観察することができる。この後、画像処理することにより上記のカーボン蒸着膜に付着したγ’相、すなわちレプリカのγ’相の粒径を測定することができる。
【００１０】
【実施例】
以下、本発明の一実施例に係るＮｉ基合金製部品の温度推定方法について説明する。但し、本実施例では、Ｎｉ基合金がＩＮ７３８ＬＣ，即ちＮｉ−１６Ｃｒ−８．５Ｃｏ−１．７Ｍｏ−２．７Ｗ−１．８Ｔａ−３．４Ｔｉ−３．４Ａｌ−０．１２Ｃ−０．１Ｚｒ−０．０１Ｂである場合について試験した。
【００１１】
また、下記実施例で述べる各部材の材質、数値等は一例を示すもので、本発明の権利範囲を特定するものではない。
【００１２】
［１］供試体（レプリカ）のγ’相の粒径の求め方：
図１（Ａ）〜（Ｅ）及び図２を参照して説明する。ここで、図１は本発明に係るＮｉ基合金製部品の温度推定方法に使用されるγ’相の粒径を求めるまでを工程順に示す説明図であり、図２はカーボン蒸着膜に付着したγ’相をすくいとる場合の説明図を示す。
【００１３】
１）まず、温度を推定する対象剤となる使用するＮｉ（ニッケル）基合金製部品と同じ組成の供試体１１を用い、供試体１１を研磨（バブ仕上げまで）した。次に、この供試体１１を電解液を使用して電解エッチングした（図１（Ａ）参照）。なお、図１（Ａ）において、付番１２は供試体１１の表面に露出したγ’相を示す。前記エッチングにおける条件は、陽極：供試体、陰極Ｐｔ（プラチナ）、電解液（過硫酸アンモンとクエン酸と水とを適宜混合した液）、電圧約２０Ｖ、電流約１Ａ、時間３０秒とした。つづいて、供試体１１を電解液から取出して洗浄した。
【００１４】
２）次に、γ’相１２を抽出した。具体的には、供試体１１のγ’相１２側に媒体としてのアセチルセルロースフィルム１３を貼り付け、このフィルム１３にγ’相１２を被着させた(図１（Ｂ）参照)。つづいて、前記フィルム１３のγ’相１２側にカーボンを蒸着させ、カーボン蒸着膜１４を形成した(図１（Ｃ）参照)。
【００１５】
３）次に、前記フィルム１３を収容槽１５に収容され酢酸メチル１６に浸漬し（図１（Ｄ）参照）、前記フィルム１３を除去した。この結果、図１（Ｅ）に示すようにγ’相１２が付着したカーボン蒸着膜１４が得られた。つづいて、図２に示すようにＣｕメッシュ１７を用いてγ’相１２が付着したカーボン蒸着膜１４をすくいとった。
【００１６】
４）次に、カーボン蒸着膜１４に付着したγ’相１２を例えば走査型電子顕微鏡（倍率２５００〜１０００００）で観察し、画像処理によりγ’相１２の粒径を求めた。
【００１７】
［２］供試体の加熱後の粒径（Ｒ）の３乗と初期材の粒径（Ｒ０）の３乗の差と、ＬＭＰ値との関係の求め方：
ＬＭＰ値（パラメーター：Ｐ）は、下記のラーソンミラーパラメーター（ＬＭＰ）式を用いる。
ＬＭＰ＝（２７３＋Ｔ℃）（１５＋ｌｏｇｔ）／１０００    …（１）
但し、上記式(１)中、Ｔは加熱時の供試体の温度、ｔは加熱時間を示す。また、式（１）中の数値１５は定数であり、１５の代わりに２０を用いることも可能である。
【００１８】
ここで、加熱時間ｔ１，ｔ２，ｔ３，…ｔｎに対応する供試体の温度を夫々Ｔ１，Ｔ２，Ｔ３，…Ｔｎとし、粒径Ｒを夫々Ｒ１，Ｒ２，Ｒ３，…Ｒｎとすると、初期材の粒径Ｒ０は上記［１］で述べた方法により求めることができるので、（Ｒ３−Ｒ０３）の値が求まる（図４の縦軸）。一方、上記加熱時間ｔと加熱温度Ｔとの関係からＬＭＰ値(図４の横軸)が求まる。従って、図４に示すようにγ’相粒径の３乗差（μｍ３）とパラメーターＰ（Ｐ１，Ｐ２，Ｐ３，Ｐ４，Ｐ５，Ｐ６，Ｐ７）との関係を示す特性図（ベースカーブ）を得る。
【００１９】
［３］温度を推定する対象材としてのＮｉ基合金製部品のメタル温度の推定の仕方：上記特性図を利用して、（同様に測定されたＮｉ基合金製部品の加熱後の粒径Ｒの３乗−その初期材の粒径Ｒ０の３乗）値よりパラメーターＰを求め、更に上記（１）式に加熱時間ｔを挿入してＮｉ基合金製部品の加熱温度Ｔが求まる。
【００２０】
このように、上記実施例によれば、温度を推定する対象材となるＮｉ基合金製部品と同じ組成の供試体１１を用いて、同供試体の加熱後の粒径Ｒの３乗と初期材の粒径Ｒ０の３乗の差である（Ｒ３−Ｒ０３）値を求めるとともにＬＭＰ値を求めて、これら両者の値との関係から図４に示すようなベースカーブを求め、このベースカーブを利用して、Ｎｉ基合金製部品から得た（Ｒ３−Ｒ０３）値、加熱時間ｔより加熱温度を求めるため、従来のように対象材を切断せずに非破壊的にメタル温度を推定することができる。
【００２１】
なお、上記実施例では、供試体としてＩＮ７３８ＬＣを用いた場合について述べたが、これに限らず、その他、ＭＧＡ１４００ＣＣ（三菱重工業(株)合金），ＭＧＡ１４００ＤＳ（三菱重工業(株)合金），Ｕ５２０（Ｓｐｅｃｉａｌ Ｍｅｔａｌｓ社合金）についても上記実施例と同様にして試験したところ、上記実施例と同様に、別な特性図（ベースカーブ）が夫々描かれ、メタル温度を推定できることが確認された。
【００２２】
【発明の効果】
以上詳述したように本発明によれば、ガスタービン、ジェットエンジンなどの高温部品に使用されるＮｉ基合金の組織変化に基づいて対象材であるＮｉ基合金製部品の温度を推定する方法において、同Ｎｉ基合金製部品と同じ組成の供試体からγ’相を抽出し、これを媒体主面に被着させる工程と、γ’相の被着側の前記媒体にカーボンを蒸着させ、カーボン蒸着膜を形成する工程と、前記媒体を除去する工程と、γ’相付きカーボン蒸着膜をすくいとる工程と、γ’相を観察して画像処理によりγ’相の粒径を測定する工程と、前記供試体の加熱後のγ’相の粒径（Ｒ）の３乗と前記供試体の初期材のγ’相の粒径（Ｒｏ）の３乗の差と、前記供試体の加熱時間と加熱温度から求まるラーソンミラーパラメーター値との関係を示す特性図を得る工程を具備し、同様に測定された同Ｎｉ基合金製部品の加熱後のγ’相の粒径（Ｒ）の３乗とその初期材のγ’相の粒径（Ｒｏ）の３乗の差に対する前記特性図におけるラーソンミラーパラメーター値と加熱時間より、ラーソンミラーパラメーターの関係式から、対象材を切断せずに非破壊的にＮｉ基合金製部品の温度を推定するので、温度を推定する対象材としてのＮｉ基合金製部品を切断せずに非破壊的にメタル温度を推定しえるＮｉ基合金製部品の温度推定方法を提供できる。
【図面の簡単な説明】
【図１】  本発明に係るＮｉ基合金製部品の温度推定方法に使用されるγ’相の粒径を求めるまでを工程順に示す説明図。
【図２】  カーボン蒸着膜に付着したγ’相をすくいとる場合の説明図。
【図３】  従来に係るＮｉ基合金製部品の温度推定方法を工程順に示す説明図。
【図４】  本発明の実施例に係る特性図。
【符号の説明】
１１…供試体、
１２…γ’相、
１３…アセチルセルロースフィルム、
１５…収容槽、
１４…カーボン蒸着膜、
１６…酢酸メチル、
１７…Ｃｕメッシュ。
【図１】
0003935692.tif 000002
【図２】
0003935692.tif 000003
【図３】
0003935692.tif 000004
【図４】
0003935692.tif 000005